실시 예 10 의 Pd 를 시종 한 에폭시 기판 상 에 , 구리 / 구리 산화물 코어 쉘 입자 ( 수 평균 입경 41 nm , 닛세이엔지니어링제 ) 를 γ - 부티 로 락톤 에 20 중량 % 로 되 도록 첨가 하 여 얻 어 진 분 산액 을 바 코터 로 도포 , 핫플레이트 상 에서 질소 기류 하 , 100 ℃ 10 분 건조 하 여 구리 입자 층 을 가지 는 기판 을 제작 했 다 . 뒤 이 어 , 그 기판 을 실시 예 10 과 동일 하 게 처리 했 다 . 이 처리 중 , 구리 입자 도포 부 만 이 선택 적 으로 구리색 으로 변색 하 여 처리 가 진행 했 다 . 또한 , 처리 중 일부 의 구리 입자 가 기판 으로부터 박리 했 다 . 뒤 이 어 , 실시 예 10 과 동일 하 게 건조 했 다 . 도 4 의 1 mm , 2 mm , 5 mm 각각 의 갭 을 가지 는 전극 간 에 있 어서 의 저항 은 , 130 k Ω 1 . 9 Ω 1 . 0 Ω 으로 되 고 , 실시 예 10 과 비교 하 여 약간 높 은 저항 을 나타냈 다 .